(57)【要約】【課題】  エア抜け性、位置決め性、経時安定性、経済性(コスト）のすべてを兼ね備えた粘着テープまたはシートを提供する。【解決手段】  粘着剤層表面の４〜６０％が比重１．０未満の微粒子で覆われていることを特徴とする、粘着テープまたはシート。【選択図】なし【特許請求の範囲】
【請求項１】
粘着剤層表面の４〜６０％が比重１．０未満の微粒子で覆われていることを特徴とする、
粘着テープまたはシート。
【請求項２】
前記微粒子の平均粒径が１０μｍ〜８０μｍである請求項１に記載の粘着テープまたはシート。
【請求項３】
前記微粒子が中空微粒子である請求項１または２に記載の粘着テープまたはシート。
【請求項４】
前記中空微粒子の耐圧強度が１ＭＰａ以上である請求項３に記載の粘着テープまたはシート。
【請求項５】
前記粘着剤層表面にセパレーターを配置し、ロール状に巻回した請求項１〜４のいずれかに記載の粘着テープまたはシート。
【発明の詳細な説明】
【技術分野】
【０００１】
本発明は、エア抜け性、位置決め性、シートの経時安定性に優れた粘着テープに関する。
【背景技術】
【０００２】
従来、粘着テープまたはシートを被着体に貼り付けるときの、エア抜け性や位置決め性の改善については、さまざまな工夫がなされてきた。
【０００３】
文献１には、ベースフィルムの凹凸パターンを粘着剤に転写して、粘着面に凹凸溝を形成することで貼付時の気泡を外部に逃がす粘着シートおよびその製造方法が開示されている。しかし、凹凸パターンを持ったベースフィルムの成型が必要なためコストがかかることが問題であり、また粘着剤貼付時の位置決め性に関しては言及されていない。
【０００４】
文献２には、微粒子を含む粘着層を利用した再剥離性粘着テープが開示されているが、微粒子は粘着剤中に混合されるため、テープを被着体に貼付する際の位置決め性や気泡を逃がすという効果は期待できなかった。
【０００５】
また、一般的に充填剤として使用される微粒子（シリカ、炭カル等）を使用すると粘着テープ貼付前の経時で粘着剤中に微粒子が沈降してしまうため、経時安定性に問題があった。
【０００６】
文献３には、つぶれやすい中空微粒子を粘着剤層の表面に均一に分布させた、位置決め性のよい粘着シートが開示されている。しかし、エア抜け性については何の記載もない。また、つぶれやすい中空粒子を使用するために特殊なセパレーターを用いており、コストがかかる問題がある。
【０００７】
文献４には、微細な連通溝を有する粘着剤層表面に微小粒子(ガラスビーズ等)を配置した粘着シートが開示されている。文献４の明細書の段落０１０８〜０１１０に記載されているとおり、微小粒子は位置決め性のために配置されている。エア抜け性は微細な連通溝に頼っており、このため特殊な微細構造を有するセパレーターを使用している。したがって、特殊なセパレーターが必要になることから、文献１と同じくコストがかかる問題が残っている。
【０００８】
このように、エア抜け性、位置決め性、経時安定性、経済性(コスト）のすべてを兼ね備えた粘着テープまたはシートはこれまで知られていない。
【先行技術文献】
【特許文献】
【０００９】
【特許文献１】特開平１１−２０９７０４号公報
【特許文献２】特開２００４−１９６９８６号公報
【特許文献３】特公昭４４−３１２０号公報
【特許文献４】特開２００３−１４０３７６号公報
【発明の概要】
【発明が解決しようとする課題】
【００１０】
以上に述べたように、本発明の課題は、エア抜け性、位置決め性、経時安定性、経済性(コスト）のすべてを兼ね備えた粘着テープまたはシートを提供することである。
【課題を解決するための手段】
【００１１】
本発明者らは、上記課題を解決するために鋭意研究を重ねた結果、エア抜け性、位置決め性、経時安定性、経済性を兼ね備えた粘着テープまたはシートを提供するためには、その粘着剤層表面の面積の４〜６０％を比重１．０未満の微粒子で覆えばよいということを見出し、この知見に基づいて本発明を完成するに至った。
【００１２】
すなわち、本発明は、粘着剤層表面の４〜６０％が比重１．０未満の微粒子で覆われていることを特徴とする、粘着テープまたはシートである。
前記微粒子の平均粒径は、好ましくは１μｍ〜８０μｍであり、より好ましくは１０μｍ〜８０μｍであり、さらにより好ましくは１５μｍ〜５０μｍである。
前記微粒子は中空微粒子であってもよく、その耐圧強度は１ＭＰａ以上であることが好ましく、２０ＭＰａ以上であることがより好ましい。
前記粘着剤層表面にセパレーターを配置し、ロール状に巻回した粘着テープまたはシートであってもよい。
【発明の効果】
【００１３】
本発明によれば、経時安定性に優れ、貼付時のエア抜け性、位置決め性が良く、貼付時に強く圧着すれば、しっかりと被着体に着く粘着テープまたはシートが得られる。しかも特殊なセパレーターを用いないので経済性も優れている。
【図面の簡単な説明】
【００１４】
【図１】図１は、実施例１に係る粘着テープの粘着剤層表面の、ビデオマイクロスコープによる写真である。
【発明を実施するための形態】
【００１５】
以下に、本発明を具体的な例を挙げて説明する。しかし、本発明は以下の例だけに限定されるものではない。
【００１６】
本発明に係る粘着テープまたはシートについては、以下の順序で説明する。
１  本発明に係る粘着テープまたはシートの構成
１−１  全体の構成
１−２  各部の構成
２  本発明に係る粘着テープまたはシートの製造方法
３  本発明に係る粘着テープまたはシートの性質
４  本発明に係る粘着テープまたはシートの用途
【００１７】
≪本発明に係る粘着テープまたはシートの構成≫
＜全体の構成＞
本発明に係る粘着テープまたはシートは、粘着剤層表面の４〜６０％、好適には８〜４５％、より好適には１０〜３５％が比重１．０未満の微粒子で覆われていることを特徴とする。すなわち、基材上に粘着剤層を有する粘着テープ又はシートであり、粘着剤層表面の４〜６０％が比重１．０未満の微粒子で覆われている。また、前記粘着剤層表面にセパレーターを配置し、ロール状に巻回した粘着テープまたはシートであってもよい。
【００１８】
粘着剤層表面の微粒子で覆われている割合は、例えば、ビデオマイクロスコープによる観察によって確認することができる。すなわち、上からの観察によって、粘着剤層表面の微粒子で覆われている割合を確認するのであり、ここでいう「粘着剤層表面の微粒子で覆われている割合」とは、粘着剤層表面と微粒子との接触割合を意味するものではない。KEYENCE社製ビデオマイクロスコープVHX-2000を使用し、同社製レンズVH-Z100Rの倍率100倍で撮影した結果を、VHX-2000の自動面積測定で解析を行い、撮影した写真と照会して微粒子領域を選択するように適宜画像の反転を行い、求めた総面積率を撮影範囲の中の微粒子が占める割合とした。
【００１９】
また、粘着剤層表面の微粒子で覆われている割合は、微粒子が均一な割合で粘着剤層表面に分布することを意味するものではなく、均一でも不均一でもよい。
【００２０】
＜各部の構成＞
（基材）
基材としては特に限定されず、粘着テープまたはシートに用いられる公知の基材を用いることができる。例えばポリエチレン、ポリプロピレン、エチレンプロピレン共重合体、エチレンブテン‐1共重合体、エチレンオクテン共重合体、エチレン酢酸ビニル共重合体、エチレンビニルアルコール共重合体等のポリオレフィン系材料、ポリビニルアルコール系材料、ポリメチルメタクリレート等のアクリル系材料、ポリエチレンテレフタレート、ポリブチレンテレフタレート等のポリエステル系材料、ナイロン６、ナイロン６,６等のポリアミド系材料、構造内に亜鉛、ナトリウム等の金属イオンをもつ各種アイオノマー系材料、ポリスチレン、スチレンイソプレン共重合体、スチレンブタジエン共重合体等のスチレン系材料、ポリウレタン系材料、塩ビ系材料、フッ素系材料、アセテート、セロファン等のセルロース系材料、レーヨン、綿等、アルミ、銅、銀、金、スズ、ステンレス等の金属等、各種材料が挙げられる。これらを１種又は２種以上、積層あるいはラミネートしてもよい。
【００２１】
また、本発明の粘着テープまたはシートは、基材層と粘着剤層の間に両層の接着性を向上させる為に、支持体に対して、コロナ放電処理、プラズマ処理、フレーム処理等のアンカーコート処理を行なったり、両層と接着性の良好なプライマー層を両層の間に配したりすることもできる。
【００２２】
本発明の粘着テープまたはシートに用いる基材の粘着剤層背面の離型機能は、特に限定されないが、例えば、「シリコーン系、フッ素系、長鎖アルキル系等の剥離性付与剤をベース基材表面に塗布、皮膜形成すること」、「ベース基材の材料と該剥離性付与剤の混合物をベース基材上に塗布、皮膜成形すること」、「該混合物のみを成形してセパレーターとし、自体に離型機能をもたせること」等により付与することができる。
【００２３】
（粘着剤層）
・粘着剤
本発明に係る粘着剤層を形成する粘着剤は特に限定されるものではない。公知の粘着剤を用いることができ、例えば、アクリル系粘着剤、ゴム系粘着剤、シリコーン系粘着剤、ビニルアルキルエーテル系粘着剤、ポリエステル系粘着剤、ポリアミド系粘着剤、ウレタン系粘着剤、フッ素系粘着剤、エポキシ系粘着剤、その他の合成樹脂を含有する粘着剤などが挙げられる。形成方法も特に限定されず、公知の粘着剤層の形成方法を利用して形成することができる。粘着剤層の厚みについても、特に制限されず、目的や使用方法などに応じて適宜選択することができる。
【００２４】
アクリル系粘着剤に含有されるアクリル系樹脂としては、例えば、（メタ）アクリル酸アルキルエステルの単独重合体、２種以上の（メタ）アクリル酸アルキルエステルの共重合体、または、（メタ）アクリル酸アルキルエステルの１種以上と、これと共重合可能な他のモノマーの１種以上とを共重合してなる共重合体が挙げられる。アクリル系樹脂製造方法は特に限定されず、例えば、一般に採用される溶液重合法、懸濁重合法または乳化重合法により製造することができる。
【００２５】
また、前記アクリル系粘着剤には、公知の適宜な架橋剤を含有し得る。その架橋剤としては、例えば、イソシアネート架橋剤、エポキシ架橋剤、アジリジン系化合物、キレート系架橋剤等が挙げられる。それらの架橋剤の含有量は特に限定されない。
【００２６】
ゴム系粘着剤としては、例えば、合成ポリイソプレンゴム、スチレンブタジエンゴム、スチレンイソプレンブロック共重合体、ポリイソブチレン、ポリブテン、天然ゴムなどが挙げられる。
【００２７】
これら粘着剤は、粘着特性を調整するために、所望により、粘着付与剤を配合することができる。粘着付与剤としては、例えば、テルペン系、テルペンフェノール系、クマロンインデン系、スチレン系、ロジン系、キシレン系、フェノール系、石油系などの粘着付与樹脂を挙げることができる。
【００２８】
・他の添加剤
本発明に係る支持体、粘着剤、剥離セパレーターの各層に対し、老化防止剤、紫外線吸収剤、軟化剤、充填剤、難燃剤、導電剤、発泡剤等の公知の添加剤を添加することができる。
【００２９】
（微粒子）
本発明に係る微粒子は、比重１．０未満の微粒子であれば特に限定されず、公知の微粒子を用いることができる。下限値は特に限定されないが、例えば０．０１である。例えば、ガラスなどの無機微粒子；ポリプロピレン、ポリメタクリル酸メチル、ポリエステル、ポリオレフィンなどの有機微粒子；アクリル、スチレン、ナイロンなどの樹脂微粒子；無機−有機微粒子などが挙げられる。微粒子は、単独で又は２種以上を組み合わせて用いてもよい。粘着テープまたはシートへの微粒子の塗布方法も特に限定されず、適宜の微粒子を粘着剤層表面に塗布する、微粒子を塗布したセパレーターを粘着剤層表面に貼り合わせる等、目的や使用方法などに応じて適宜選択することができる。
【００３０】
ここで、「比重」とは、一般的に表現される同じ体積での４℃の水に対する質量比をいう。
【００３１】
前述のように、比重１．０未満の微粒子は特に限定されないが、市販されているものとしては、例えば、ポリオレフィン微粒子（市販されているものとしては、クラリアントジャパン（株）製の商品名Ｃｅｒｉｄｕｓｔ）、中空微粒子(市販されているものとしてはポッターズ・バロティーニ（株）製の中空ガラスビーズ商品名Ｓｐｈｅｒｉｃｅｌ、積水化学工業（株)製の中空アクリル系ビーズ商品名ＡＤＡＶＡＮＣＥＬＬ  ＨＢ)などがある。
【００３２】
微粒子の平均粒径としては、比重１．０未満の微粒子であれば特に限定されないが、好ましくは１μｍ〜８０μｍであり、より好ましくは１０μｍ〜８０μｍであり、さらにより好ましくは１５μｍ〜５０μｍである。なお、上記平均粒径は、カタログ値を採用するか、レーザー回折法（散乱式）による５０％体積平均粒子径を採用することができる。
【００３３】
微粒子は、中実微粒子、中空微粒子のいずれであってもよいが、本発明の効果を上げるためには、中空微粒子が好ましい。
【００３４】
微粒子の形状は、真球状や楕円球状などの球状、針状、棒状、平板状、不定形状などのいずれの形状であってもよい。また、微粒子は、その表面に、孔や突起などを有していてもよい。また、微粒子は、１種の形状のみを選択して用いてもよいし、形状の異なる微粒子を２種以上組み合わせて用いてもよい。
【００３５】
微粒子の表面には、各種表面処理が施されていてもよい。
【００３６】
（セパレーター）
本発明に係る粘着テープまたはシートは、粘着剤層表面にセパレーターを配置し、ロール状に巻回した場合がある。セパレーターとしては特に限定されず、公知のセパレーターを用いることができる。例えばクラフト紙、ポリエチレンラミネート紙、グラシン紙等の加工紙や各種フィルムなどが挙げられる。
【００３７】
本発明の粘着テープまたはシートに用いる剥離セパレーターの離型機能は、特に限定されないが、例えば、「シリコーン系、フッ素系、長鎖アルキル系等の剥離性付与剤をベース基材表面に塗布、皮膜形成すること」、「ベース基材の材料と該剥離性付与剤の混合物をベース基材上に塗布、皮膜成形すること」、「該混合物のみを成形してセパレーターとし、自体に離型機能をもたせること」等により付与することができる。
【００３８】
≪本発明に係る粘着テープまたはシートの製造方法≫
本実施形態に係る粘着テープ又はシートの製造方法について以下に述べるが、いずれも例示であり、本発明に係る粘着テープまたはシートの製造方法は、これに限定されるものではなく、公知の製造方法を用いることができる。
【００３９】
＜微粒子で覆われていない粘着テープの作製＞
（粘着剤の塗布）
セパレーターに適宜の粘着剤を塗布し、恒温槽で乾燥する。塗布量は特に限定されず、例えば、乾燥後厚さ５０μｍになるように塗布する。乾燥温度、時間も特に限定されず、例えば、１００℃×３分乾燥する。
【００４０】
（基材とのラミネート）
室温で基材とラミネートし、微粒子で覆われていない粘着テープＡを作製する。
【００４１】
＜微粒子の塗布＞
適宜の微粒子をメタノール等に分散して撹拌後、前記微粒子で覆われていない粘着テープＡのセパレーターを剥がした粘着剤層表面にアプリケーターを用いて塗布し、恒温槽で６０℃×５分乾燥させる。乾燥後、粘着剤層表面にセパレーターを貼り合わせて本実施形態に係る粘着テープが完成する。
【００４２】
≪本発明に係る粘着テープまたはシートの性質≫
本発明に係る粘着テープまたはシートは、粘着剤層表面の４〜６０％が比重１．０未満の微粒子で覆われていることで、経時安定性に優れ、貼付時のエア抜け性、位置決め性が良く、貼付時に強く圧着すれば、しっかりと被着体に着く性質を有する。
【００４３】
＜評価方法＞
上記各性質については、以下の方法により評価することができる。
【００４４】
（経時安定性）
サンプルを１０ｃｍ×１０ｃｍに裁断し、上下をガラス板で挟みこみ、ガラス板上部に１ｋｇの荷重をかけて、４０℃×７５％ＲＨに静置し、初期から１週間毎に経時変化を評価する。
【００４５】
（エア抜け性）
約１ｃｍφの窪んだ鋼板に対して、５ｃｍ×５ｃｍのテープサンプルで窪みを覆うようにして窪みの周囲を指で押さえつけて貼付した後、窪みを上から指で押さえて、テープと窪みの間のエアが抜けるかどうかを目視で確認する。
【００４６】
（位置決め性）
鋼板の上にテープを置き、軽く指でなぞった後、位置をずらすことができるかを評価する。
【００４７】
（しっかりと被着体に着く性質）
・プローブタック
ＪＩＳ Ｚ ０２３７（１９９１）に参考として記載されているプローブタック試験法に準拠して、温度２５℃、５０％ＲＨの雰囲気下で、ＮＳプローブタックテスター（ニチバン株式会社製）を使用して、円柱状接触子（プローブ）の直径：５ｍｍ、押圧力：０．９８Ｎ／Ｃｍ２、接触時間：１秒間、引剥速度：１０ｍｍ／秒の条件下で測定する。
【００４８】
・圧着後プローブタック
二週間経時したサンプルを、セパレーターを貼ったまま指で強く押して微粒子を粘着剤にめり込ませてから、セパレーターを剥がしてプローブタックを測定する。
【００４９】
≪本発明に係る粘着テープまたはシートの用途≫
本発明に係る粘着テープまたはシートの用途としては、特に限定されるものではないが、例えば、表面保護用粘着シート、包装用粘着テープ、装飾用粘着シート、電気絶縁用粘着テープ、結束用粘着テープ、両面粘着テープ、粘着テープ型医薬品、医療用粘着テープ等の種々の用途に適用することができる。
【実施例】
【００５０】
次に、本発明を実施例及び比較例により、更に具体的に説明するが、本発明は、これらの例によって何ら限定されるものではない。
【００５１】
（用いた材料）
粘着剤１：アクリル系粘着剤（イソシアネート架橋、粘弾性高（貯蔵弾性率Ｇ’＝１６１，０００Ｐａ、２３℃、１Ｈｚで測定、以下同じ。）、溶剤タイプ)
粘着剤２：アクリル系粘着剤（エポキシ架橋、粘弾性低（貯蔵弾性率Ｇ’＝３２，５００Ｐａ）、溶剤タイプ)
粘着剤３：ゴム系粘着剤（スチレンブタジエンゴム系、溶剤タイプ）
【００５２】
中空微粒子１：商品名Ｓｐｈｅｒｉｃｅｌ  ３４Ｐ３０  ポッターズ・バロティーニ（株）製、中空ガラスビーズ、比重０．３４、平均粒径３５μｍ、耐圧強度２０ＭＰａ
中空微粒子２：商品名Ｓｐｈｅｒｉｃｅｌ  ６０Ｐ１８  ポッターズ・バロティーニ（株）製、中空ガラスビーズ、比重０．６０、平均粒径１８μｍ、耐圧強度５５ＭＰａ
中実微粒子１：商品名Ｃｅｒｉｄｕｓｔ  ６０５０ｍ  クラリアントジャパン（株）製の、ポリプロピレンパウダー、比重０．９０、平均粒径２．５μｍ
中実微粒子２：商品名  アエロジルＲ９７４  日本アエロジル（株）製のアモルファスシリカパウダー、比重２．２０、平均粒径０．００１２μｍ
中実微粒子３：商品名  テクポリマーＭＢＸ−２０  積水化成品工業（株）製のポリメタクリル酸メチルパウダー、比重１．２０、平均粒径２０μｍ
中実微粒子４：商品名  テクポリマーＭＢＸ−４０  積水化成品工業（株）製のポリメタクリル酸メチルパウダー、比重１．２０、平均粒径４０μｍ
【００５３】
基材：ポリエチレンテレフタレートフィルム３６μm （帝人デュポンフィルム製メリネックス３３９、白色）
セパレーター：商品名セパレート１１０ＥＰＳ  王子特殊紙（株）製、シリコン処理ポリエチレンラミネート紙
【００５４】
（粘着テープの作製）
粘着テープ１：セパレーターに粘着剤１を乾燥後厚さ５０μｍになるように塗布し、恒温槽で１００℃×３分乾燥後、室温で基材とラミネートし、粘着テープを作製した。
【００５５】
粘着テープ２：セパレーターに粘着剤２を乾燥後厚さ５０μｍになるように塗布し、恒温槽で１００℃×３分乾燥後、室温で基材とラミネートし、粘着テープを作製した。
【００５６】
粘着テープ３：セパレーターに粘着剤３を乾燥後厚さ５０μｍになるように塗布し、恒温槽で１００℃×３分乾燥後、室温で基材とラミネートし、粘着テープを作製した。
【００５７】
（実施例１）
中空微粒子１をメタノールに分散して撹拌後、粘着テープ１のセパレーターを剥がした粘着剤層表面にアプリケーターを用いて塗布し、恒温槽で６０℃×５分乾燥させた。乾燥後、粘着剤層表面にセパレーターを貼り合わせてサンプルとした。ビデオマイクロスコープによる観察を行い、粘着剤層表面の１２．３％が微粒子で覆われていることを確認した。図１は、実施例１に係る粘着テープの粘着剤層表面の、ビデオマイクロスコープでの写真である。
【００５８】
（実施例２）
中空微粒子１をメタノールに分散して撹拌後、粘着テープ１のセパレーターを剥がした粘着剤層表面にアプリケーターを用いて実施例１より薄めに塗布し、恒温槽で６０℃×５分乾燥させた。乾燥後、粘着剤層表面にセパレーターを貼り合わせてサンプルとした。ビデオマイクロスコープによる観察を行い、粘着剤層表面の８．３％が微粒子で覆われていることを確認した。粘着剤層表面の８．３％が微粒子で覆われている以外は、実施例１と同じである。
【００５９】
（実施例３）
中空微粒子２をメタノールに分散して撹拌後、粘着テープ１のセパレーターを剥がした粘着剤層表面にアプリケーターを用いて塗布し、恒温槽で６０℃×５分乾燥させた。乾燥後、粘着剤層表面にセパレーターを貼り合わせてサンプルとした。ビデオマイクロスコープによる観察を行い、粘着剤層表面の２３．５％が微粒子で覆われていることを確認した。
【００６０】
（実施例４）
中空微粒子１をメタノールに分散して撹拌後、粘着テープ２のセパレーターを剥がした粘着剤層表面にアプリケーターを用いて塗布し、恒温槽で６０℃×５分乾燥させた。
乾燥後、粘着剤層表面にセパレーターを貼り合わせてサンプルとした。ビデオマイクロスコープによる観察を行い、粘着剤層表面の１８．９％が微粒子で覆われていることを確認した。
【００６１】
（実施例５）
中空微粒子１をメタノールに分散して撹拌後、粘着テープ３のセパレーターを剥がした粘着剤層表面にアプリケーターを用いて塗布し、恒温槽で６０℃×５分乾燥させた。乾燥後、粘着剤層表面にセパレーターを貼り合わせてサンプルとした。ビデオマイクロスコープによる観察を行い、粘着剤層表面の５４．０％が微粒子で覆われていることを確認した。
【００６２】
（実施例６）
中実微粒子１(比重０．９０)をメタノールに分散して撹拌後、粘着テープ１のセパレーターを剥がした粘着剤層表面にアプリケーターを用いて塗布し、恒温槽で６０℃×５分乾燥させた。乾燥後、粘着剤層表面にセパレーターを貼り合わせてサンプルとした。ビデオマイクロスコープによる観察を行い、粘着剤層表面の３７．３％が微粒子で覆われていることを確認した。
【００６３】
（比較例１）
中空微粒子１をメタノールに分散して撹拌後、粘着テープ１のセパレーターを剥がした粘着剤層表面にアプリケーターを用いて実施例２より薄めに塗布し、恒温槽で６０℃×５分乾燥させた。乾燥後、粘着剤層表面にセパレーターを貼り合わせてサンプルとした。ビデオマイクロスコープによる観察を行い、粘着剤層表面の３．３％が微粒子で覆われていることを確認した。粘着剤層表面の３．３％が微粒子で覆われている以外は、実施例１、実施例２と同じである。
【００６４】
（比較例２）
中実微粒子２(比重２．２０)をメタノールに分散して撹拌後、粘着テープ１のセパレーターを剥がした粘着剤層表面にアプリケーターを用いて塗布し、恒温槽で６０℃×５分乾燥させた。乾燥後、粘着剤層表面にセパレーターを貼り合わせてサンプルとした。ビデオマイクロスコープによる観察を行い、粘着剤層表面の４８．８％が微粒子で覆われていることを確認した。
【００６５】
（比較例３）
中実微粒子３(比重１．２０)をメタノールに分散して撹拌後、粘着テープ１のセパレーターを剥がした粘着剤層表面にアプリケーターを用いて塗布し、恒温槽で６０℃×５分乾燥させた。乾燥後、粘着剤層表面にセパレーターを貼り合わせてサンプルとした。ビデオマイクロスコープによる観察を行い、粘着剤層表面の１２．０％が微粒子で覆われていることを確認した。
【００６６】
（比較例４）
中実微粒子４(比重１．２０)をメタノールに分散して撹拌後、粘着テープ１のセパレーターを剥がした粘着剤層表面にアプリケーターを用いて塗布し、恒温槽で６０℃×５分乾燥させた。乾燥後、粘着剤層表面にセパレーターを貼り合わせてサンプルとした。ビデオマイクロスコープによる観察を行い、粘着剤層表面の４．１％が微粒子で覆われていることを確認した。
【００６７】
（実施例及び比較例の評価）
前述の評価方法により、実施例及び比較例を評価した。表１に実施例の評価結果、表２に比較例の評価結果をまとめた。エア抜け性の評価基準については、○：きれいにエアが抜ける、△：テープが剥がれながらエアが抜ける、×：エアが抜けない、とした。位置決め性の評価基準については、○：簡単にずらせる、△：引っ付きながらだが、ずらす事が可能、×：ずらすことが難しい、とした。
【００６８】
微粒子の比重が１．０未満である実施例１〜実施例６は、いずれも良好な経時安定性を示した。比較例１は比重１．０未満であるが、粘着剤層表面の３％しか微粒子が覆っていないためにエア抜け性、位置決め性がスタート時から良くない。
【００６９】
また微粒子の比重が１．０以上である比較例２〜比較例４は、スタート時のエア抜け性、位置決め性は良い。しかし、経時によりエア抜け性、位置決め性が悪化している。
【００７０】
圧着後プローブタックを測定したところ、実施例、比較例いずれもスタート時より高い値を示した。発明者らは、これは指で強く押さえることにより、粒子が沈み込み、その結果、粘着性が高くなっていると考えている。
【００７１】
比重の小さな微粒子を用いると経時安定性がよいという現象は、粘着剤の海の表面に、重い粒子が沈み込み、軽い粒子が浮くイメージを思いうかばせる。しかし、発明者らがサンプルの粘着剤層表面を下向きにして同様に経時安定性を確認したところ、意外なことに、サンプルを裏返しても、やはり比重の小さいものの方が経時安定性がよかった。これは重力が影響しているわけではないということを示すとともに、本発明の粘着テープまたはシートをロール状に巻いて横置きにした場合でも、ロールの上側と下側で経時安定性が変わることはないことを示している。尚、実施例に加え、粘着剤表面における微粒子の面積を変えた検証を行ったところ、１０％以上３５％以下＞８％以上１０％未満、３５％超４５％以下＞４％以上８％未満、４５％超６０％以下、の順で、総合評価の向上（経時安定性・貼付時のエア抜け性・位置決め性のバランス）が確認された（例えば実施例１及び２では○という評価自体は同じであるが総合評価にて実施例１が優れている）。
【００７２】
【表１】
2016069472.tif 000002
【００７３】
【表２】
2016069472.tif 000003
【００７４】
以上、本発明の好適な実施の形態について説明したが、本発明は上述した形態に限定されない。すなわち、特許請求の範囲に記載された発明の範囲内で当業者が想到し得る他の形態または各種の変更例についても本発明の技術的範囲に属するものと理解される。
【図１】
2016069472.tif 000004